(57)【特許請求の範囲】
【請求項１】
誘電体層を有する陽極体とセパレータとを備えるコンデンサ素子を準備する第１工程と、
前記コンデンサ素子に、第１溶媒と導電性高分子の粒子とを含む第１処理液を含浸させる第２工程と、
前記第１処理液を含浸させた前記コンデンサ素子に、第２溶媒を含む第２処理液を含浸させる第３工程と、を備え、
前記セパレータは、セルロース繊維を含み、
前記第３工程では、前記コンデンサ素子が、前記第２工程で含浸させた第１溶媒のうちの３０質量％以上を含む状態で、当該コンデンサ素子に前記第２処理液を含浸させる、電解コンデンサの製造方法。
【請求項２】
前記導電性高分子の粒子は、動的光散乱法により測定されるメディアン径が８０ｎｍ以上である、請求項１に記載の電解コンデンサの製造方法。
【請求項３】
前記セパレータの透気度が、１〜１５０ｓ／１００ｍｌである、請求項１または２に記載の電解コンデンサの製造方法。
【請求項４】
前記第３工程の後、前記第１溶媒および／または第２溶媒の少なくとも一部を除去する第４工程を含む、請求項１〜３のいずれか一項に記載の電解コンデンサの製造方法。
【請求項５】
前記第１溶媒は、水である、請求項１〜４のいずれか一項に記載の電解コンデンサの製造方法。
【請求項６】
前記第２処理液を含浸させた前記コンデンサ素子に、電解液を含浸させる第５工程を有する、請求項１〜５のいずれか一項に記載の電解コンデンサの製造方法。
【発明の詳細な説明】
【技術分野】
【０００１】
本発明は、電解コンデンサの製造方法に関し、詳細には、低ＥＳＲ特性を有する電解コンデンサの製造方法に関する。
【背景技術】
【０００２】
電子機器のデジタル化に伴い、それに使用されるコンデンサにも小型、大容量で高周波領域における等価直列抵抗（ＥＳＲ）の小さいものが求められるようになってきている。【０００３】
従来、高周波領域用のコンデンサとしてはプラスチックフイルムコンデンサ、積層セラミックコンデンサ等が多用されているが、これらは比較的小容量である。【０００４】
小型、大容量で低ＥＳＲのコンデンサとしては、ポリピロール、ポリチオフェン、ポリフラン、ポリアニリン等の導電性高分子を陰極材料として用いた電解コンデンサが有望である。例えば、誘電体層を形成した陽極箔（陽極体）に、陰極材料として導電性高分子層を設けた電解コンデンサが提案されている。【０００５】
特許文献１では、セパレータを備えた素子に導電性高分子の分散体を含浸させて導電性固体層を形成し、ついで、電解液を含浸させて、導電性固体層と電解液とを備える電解コンデンサを得る方法を提案している。
【先行技術文献】
【特許文献】
【０００６】
【特許文献１】特開２００８−０１０６５７号公報
【発明の概要】
【発明が解決しようとする課題】
【０００７】
しかし、近年ではさらなるＥＳＲの低減が求められている。特にセルロース繊維を含むセパレータを用いる場合、導電性高分子の粒子は、陽極体の表面にまで到達するのが困難であるため、誘電体層を導電性高分子で十分に覆うことができず、ＥＳＲが高くなりやすい。
【課題を解決するための手段】
【０００８】
本発明は、誘電体層を有する陽極体とセパレータとを備えるコンデンサ素子を準備する第１工程と、前記コンデンサ素子に、第１溶媒と導電性高分子の粒子とを含む第１処理液を含浸させる第２工程と、前記第１処理液を含浸させた前記コンデンサ素子に、第２溶媒を含む第２処理液を含浸させる第３工程と、を備え、前記セパレータは、セルロース繊維を含み、前記第３工程では、前記コンデンサ素子が前記第１溶媒を含む状態で、当該コンデンサ素子に前記第２処理液を含浸させる、電解コンデンサの製造方法に関する。
【発明の効果】
【０００９】
本発明によれば、ＥＳＲおよび漏れ電流が低減された電解コンデンサが得られる。
【図面の簡単な説明】
【００１０】
【図１】本発明の一実施形態に係る電解コンデンサの断面模式図である。
【図２】同実施形態に係るコンデンサ素子の構成を説明するための概略図である。
【発明を実施するための形態】
【００１１】
≪電解コンデンサ≫
図１は、本実施形態に係る電解コンデンサの断面模式図であり、図２は、同電解コンデンサが具備するコンデンサ素子の一部を展開した概略図である。
【００１２】
電解コンデンサは、コンデンサ素子１０と、コンデンサ素子１０を収容する有底ケース１１と、有底ケース１１の開口を塞ぐ封止部材１２と、封止部材１２を覆う座板１３と、封止部材１２から導出され、座板１３を貫通するリード線１４Ａ、１４Ｂと、各リード線とコンデンサ素子１０の各電極とを接続するリードタブ１５Ａ、１５Ｂと、を備える。有底ケース１１の開口端近傍は、内側に絞り加工されており、開口端は封止部材１２にかしめるようにカール加工されている。
【００１３】
コンデンサ素子１０は、誘電体層を有する陽極体とセパレータとを備える。例えば、図２に示すように、コンデンサ素子１０は、陽極体２１に接続されたリードタブ１５Ａと、陰極体２２に接続されたリードタブ１５Ｂとを備えていてもよい。この場合、陽極体２１および陰極体２２は、セパレータ２３を介して巻回されている。コンデンサ素子１０の最外周は、巻止めテープ２４により固定される。なお、図２は、コンデンサ素子１０の最外周を止める前の、一部が展開された状態を示している。
【００１４】
陽極体２１は、表面が凹凸を有するように粗面化された金属箔を具備し、凹凸を有する金属箔上に誘電体層が形成されている。誘電体層の表面の少なくとも一部に、導電性高分子を付着させ、導電性高分子層が形成される。導電性高分子層は、陰極体２２の表面および／またはセパレータ２３の表面の少なくとも一部を被覆していてもよい。なお、導電性高分子層が形成されたコンデンサ素子１０は、電解液とともに、有底ケース１１、封止部材１２などで構成された外装ケースに収容されてもよい。
≪電解コンデンサの製造方法≫
以下、本実施形態に係る電解コンデンサの製造方法の一例について、工程ごとに説明する。
（i）コンデンサ素子を準備する工程（第１工程）
まず、陽極体２１の原料である金属箔を準備する。金属の種類は特に限定されないが、誘電体層の形成が容易である点から、アルミニウム、タンタル、ニオブなどの弁作用金属または弁作用金属を含む合金を用いることが好ましい。
【００１５】
次に、金属箔の表面を粗面化する。粗面化により、金属箔の表面に、複数の凹凸が形成される。粗面化は、金属箔をエッチング処理することにより行うことが好ましい。エッチング処理は、例えば直流電解法や交流電解法などにより行ってもよい。
【００１６】
次に、粗面化された金属箔の表面に誘電体層を形成する。誘電体層の形成方法は、特に限定されないが、金属箔を化成処理することにより形成することができる。化成処理として、例えば、金属箔をアジピン酸アンモニウム溶液などの化成液に浸漬して、電圧を印加しても良い。
【００１７】
通常は、量産性の観点から、大判の弁作用金属などの箔（金属箔）に対して、粗面化処理および化成処理が行われる。その場合、処理後の箔を所望の大きさに裁断することによって、陽極体２１が準備される。
【００１８】
さらに、陰極体２２を準備する。
【００１９】
陰極体２２にも、陽極体と同様、金属箔を用いることができる。金属の種類は特に限定されないが、アルミニウム、タンタル、ニオブなどの弁作用金属または弁作用金属を含む合金を用いることが好ましい。必要に応じて、陰極体２２の表面を粗面化してもよい。また、陰極体２２の表面は、化成皮膜が設けられていてもよく、陰極体を構成する金属とは異なる金属（異種金属）や非金属の被膜が設けられていてもよい。異種金属や非金属としては、例えば、チタンのような金属やカーボンのような非金属などを挙げることができる。
【００２０】
次に、陽極体２１および陰極体２２を用いてコンデンサ素子１０を作製する。
【００２１】
まず、陽極体２１と陰極体２２とを、セパレータ２３を介して巻回する。このとき、各電極に接続したリードタブ１５Ａ、１５Ｂを巻き込みながら巻回することにより、図２に示すように、リードタブ１５Ａ、１５Ｂをコンデンサ素子１０から植立させることができる。
【００２２】
セパレータ２３は、セルロース繊維を含んでいる。セルロース繊維とは、セルロースを主成分とした繊維の総称であり、マニラ麻、エスパルト、ヘンプ（Ｈｅｍｐ）、クラフトパルプ、竹などの天然の材料から得られる天然繊維の他、これら天然の材料を一旦溶解させ紡糸して得られるレーヨンなどの再生繊維、および、天然の材料に化学的処理を加えて得られるアセテート等の半合成繊維を含んでいる。セパレータ２３は、セルロース繊維以外の繊維、例えば、ポリエチレンテレフタレート、ビニロン、ポリアミド繊維（ナイロンなどの脂肪族ポリアミド繊維およびアラミドなどの芳香族ポリアミド繊維）などを含んでいてもよい。セルロース繊維は、セパレータに含まれる繊維のうちの５０質量％以上を占めていることが好ましい。また、セルロース繊維は、フィブリル化（分繊化）していないことが好ましい。導電性高分子の粒子の移動がより容易となり、導電性高分子の粒子が誘電体層にまで到達し易くなるためである。
【００２３】
セパレータ２３の透気度は、１〜１５０ｓ／１００ｍｌであることが好ましく、１〜６０ｓ／１００ｍｌであることがより好ましい。セパレータの透気度がこの範囲であると、導電性高分子の粒子の移動がより容易となり、導電性高分子の粒子が誘電体層にまで到達し易くなる。透気度は、ガーレー式の透気度試験機を用いてＪＩＳ  Ｐ８１１７に基づいて測定される。セパレータ２３の厚みは、１０〜１００μｍであることが好ましい。厚みがこの範囲であると、電解コンデンサの短絡を抑制する効果がより高くなる。
【００２４】
リードタブ１５Ａ、１５Ｂの材料は特に限定されず、導電性材料であればよい。リードタブ１５Ａ、１５Ｂは、その表面が化成処理されていてもよい。また、リードタブ１５Ａ、１５Ｂの封口体１２と接触する部分や、リード線１４Ａ、１４Ｂとの接続部分が、樹脂材料で覆われていてもよい。
【００２５】
リードタブ１５Ａ、１５Ｂの各々に接続されるリード線１４Ａ、１４Ｂの材料についても、特に限定されず、導電性材料であればよい。
【００２６】
次に、巻回された陽極体２１、陰極体２２およびセパレータ２３のうち、最外層に位置する陰極体２２の外側表面に、巻止めテープ２４を配置し、陰極体２２の端部を巻止めテープ２４で固定する。なお、陽極体２１を大判の金属箔を裁断することによって準備した場合には、陽極体２１の裁断面に誘電体層を設けるために、コンデンサ素子１０に対し、さらに化成処理を行ってもよい。
（ii）コンデンサ素子に第１処理液を含浸させる工程（第２工程）
次に、コンデンサ素子１０に第１処理液を含浸させる。
【００２７】
コンデンサ素子１０に第１処理液を含浸させる方法は、特に限定されない。例えば、容器に収容された第１処理液にコンデンサ素子１０を浸漬する方法、第１処理液をコンデンサ素子１０に滴下する方法などを用いることができる。含浸時間は、コンデンサ素子１０のサイズにもよるが、例えば１秒〜５時間、好ましくは１分〜３０分である。また、含浸は、減圧下、例えば１０ｋＰａ〜１００ｋＰａ、好ましくは４０ｋＰａ〜１００ｋＰａの雰囲気下で行ってもよい。また、コンデンサ素子１０に第１処理液を含浸させながら、コンデンサ素子１０または第１処理液に超音波振動を付与してもよい。この工程により、コンデンサ素子１０に第１処理液が付与される。
【００２８】
導電性高分子としては、ポリピロール、ポリチオフェン、ポリフラン、ポリアニリン、ポリアセチレン、ポリフェニレン、ポリフェニレンビニレン、ポリアセン、ポリチオフェンビニレンなどが挙げられる。これらは単独で用いてもよく、２種以上を組み合わせて用いてもよく、２種以上のモノマーの共重合体でもよい。
【００２９】
なお、本明細書では、ポリピロール、ポリチオフェン、ポリフラン、ポリアニリンなどは、それぞれ、ポリピロール、ポリチオフェン、ポリフラン、ポリアニリンなどを基本骨格とする高分子を意味する。したがって、ポリピロール、ポリチオフェン、ポリフラン、ポリアニリンなどには、それぞれの誘導体も含まれ得る。例えば、ポリチオフェンには、ポリ（３，４−エチレンジオキシチオフェン）などが含まれる。
【００３０】
第１処理液に含まれる導電性高分子は、粒子の状態で第１溶媒を含む分散溶媒に分散している。第１処理液は、例えば、第１溶媒を含む分散溶媒に導電性高分子の粒子を分散させる方法や、第１溶媒を含む分散溶媒中で導電性高分子の前駆体モノマーを重合させて、第１溶媒を含む分散溶媒中に導電性高分子の粒子を生成させる方法などにより得ることができる。
【００３１】
導電性高分子は、ドーパントを含んでいてもよい。ドーパントとしては、ポリアニオンを用いることができる。ポリアニオンの具体例としては、ポリビニルスルホン酸、ポリスチレンスルホン酸、ポリアリルスルホン酸、ポリアクリルスルホン酸、ポリメタクリルスルホン酸、ポリ（２−アクリルアミド−２−メチルプロパンスルホン酸）、ポリイソプレンスルホン酸、ポリアクリル酸などのアニオンが挙げられる。なかでも、ポリスチレンスルホン酸由来のポリアニオンが好ましい。これらは単独で用いてもよく、２種以上を組み合わせて用いてもよい。また、これらは単独モノマーの重合体であってもよく、２種以上のモノマーの共重合体であってもよい。
【００３２】
ポリアニオンの重量平均分子量は、特に限定されないが、例えば１，０００〜１，０００，０００である。このようなポリアニオンを含む導電性高分子は、第１溶媒を含む分散溶媒中に均質に分散し易く、誘電体層の表面に均一に付着しやすい。
【００３３】
導電性高分子の粒子は、動的光散乱法による粒径測定装置により測定される体積粒度分布におけるメディアン径（以下、単に、動的光散乱法によるメディアン径と称す）が、８０ｎｍ以上であることが好ましい。導電性高分子の粒子径は、重合条件や分散条件などにより調整することができる。本発明では、このように、粒子径が大きく、かつ、セパレータがセルロースを含む場合であっても、導電性高分子の粒子は、陽極体２１の表面にまで到達することができる。この理由については、後述する。
【００３４】
第１処理液における導電性高分子（ドーパントもしくはポリアニオンを含む）濃度は、０．５〜１０質量％であることが好ましい。このような濃度の第１処理液は、適度な量の導電性高分子を付着させるのに適するとともに、コンデンサ素子１０に対して含浸されやすいため、生産性を向上させる上でも有利である。
【００３５】
第１処理液の分散溶媒は、少なくとも第１溶媒を含んでいればよく、第１溶媒以外の溶媒を含んでいてもよい。第１溶媒は、例えば、第１処理液の分散溶媒の３０質量％以上、好ましくは５０質量％以上、より好ましくは７０質量％以上を占めていてもよい。
【００３６】
第１溶媒は、特に限定されず、水でもよく、非水溶媒でもよい。なお、非水溶媒とは、水および水を含む液体を除く液体の総称であり、有機溶媒やイオン性液体が含まれる。なかでも、第１溶媒は、極性溶媒であることが好ましい。極性溶媒は、プロトン性溶媒であっても、非プロトン性溶媒であってもよい。
【００３７】
プロトン性溶媒としては、例えば、メタノール、エタノール、プロパノール、ブタノール、エチレングリコール（ＥＧ）、プロピレングリコール、ポリエチレングリコール（ＰＥＧ）、ジエチレングリコールモノブチルエーテル、グリセリン、１−プロパノール、ブタノール、ポリグリセリンなどのアルコール類、ホルムアルデヒドおよび水などが挙げられる。非プロトン性溶媒としては、例えば、Ｎ−メチルアセトアミド、Ｎ，Ｎ−ジメチルホルムアミド、Ｎ−メチル−２−ピロリドンなどのアミド類や、酢酸メチルなどのエステル類、メチルエチルケトン、γ−ブチロラクトン（γＢＬ）などのケトン類、１，４−ジオキサンなどのエーテル類、ジメチルスルホキシド、スルホランなどの硫黄含有化合物、炭酸プロピレンなどのカーボネート化合物などが挙げられる。
【００３８】
なかでも、第１溶媒は、プロトン性溶媒であることが好ましい。セパレータ２３に含まれるセルロース繊維は多数のＯＨ基を有しており、プロトン性溶媒と馴染みが良いためである。特に、第１溶媒が、水であることが好ましい。この場合、取扱い性、導電性高分子の粒子の分散性が向上する。また、水は低粘度であることから、後工程である第３工程において、導電性高分子の粒子と第２溶媒との接触性が向上することが期待できる。第１溶媒が水である場合、水は、第１処理液の分散溶媒の５０質量％以上を占めることが好ましく、さらには７０質量％以上、特には９０質量％以上を占めることが好ましい。
【００３９】
第１処理液に含まれる分散溶媒は、種類の異なる複数の第１溶媒を含んでいてもよく、第１溶媒とともに、第１溶媒とは異なる溶媒を含んでいてもよい。
（iii）コンデンサ素子に第２処理液を含浸させる工程（第３工程）
次に、第１処理液が付与されたコンデンサ素子１０に第２処理液を含浸させ、コンデンサ素子１０に第２溶媒を含む第２処理液を付与する。
【００４０】
コンデンサ素子１０への第２処理液の含浸は、コンデンサ素子１０が少なくとも第１溶媒の一部を含んでいる状態で行われる。これにより、導電性高分子の粒子がコンデンサ素子内部の誘電体層の表面にまで到達し易くなり、電解コンデンサのＥＳＲおよび漏れ電流の低減に有利となる。
【００４１】
導電性高分子の粒子は、セルロース繊維を含むセパレータに接触すると、その場でセパレータにトラップされやすい。そのため、コンデンサ素子１０に第１処理液を含浸させただけでは、導電性高分子の粒子の一部は、コンデンサ素子内部の誘電体層の表面にまで到達できない傾向にある。この状態で乾燥処理を行い、第１溶媒を含む分散溶媒を除去すると、導電性高分子の粒子の一部は、セパレータ２３にトラップされた場所（例えば、セパレータの表面）で固化しやすくなる。誘電体層にまで到達せずに固化した導電性高分子の粒子は、実質的な陰極材料としての機能を発揮しにくく、その結果、十分な静電容量を得ることができず、また、ＥＳＲおよび漏れ電流が大きくなりやすい。
【００４２】
本発明においては、コンデンサ素子１０に第１処理液を含浸させた後、コンデンサ素子１０が第１溶媒を含む状態で、第２処理液を含浸させる。つまり、第２処理液を含浸させる段階で導電性高分子は完全には固化しておらず、導電性高分子の粒子は、セパレータ２３にトラップされた場所から移動可能な状態で存在する。その後、第２処理液に含まれる第２溶媒によって、導電性高分子の粒子は移動し、セパレータ２３の空隙の内部に押し込まれていき、コンデンサ素子内部の誘電体層の表面にまで到達することができる。
【００４３】
特に、セパレータの透気度が、１〜１５０ｓ／１００ｍｌ、さらには１〜６０ｓ／１００ｍｌである場合や、導電性高分子の粒子の動的光散乱法によるメディアン径が８０ｎｍ以上、さらには１２０ｎｍ以上の場合に、上記効果はより顕著になる。導電性高分子の粒子が小さいと、誘電体層の絶縁破壊を引き起こす可能性がある。そのため粒子径の大きな導電性高分子の粒子を使用することで、ＥＳＲおよびショート率をさらに低減しやすくなる。
【００４４】
コンデンサ素子１０が、コンデンサ素子１０に付与された第１溶媒のうちの３０質量%
以上を含んでいる（コンデンサ素子１０に付与された第１溶媒の３０質量%以上が、コン
デンサ素子１０に残存している）状態で、第２処理液の含浸が行われることが好ましい。
【００４５】
コンデンサ素子１０における第１溶媒の残存量が３０質量％以上であれば、導電性高分子は完全には固化しておらず、導電性高分子の粒子の移動がより容易となる。残存量は、５０質量％以上であることがより好ましく、６０質量％以上であることがさらに好ましい。なお、第２処理液をコンデンサ素子１０に付与する前に、コンデンサ素子１０に加熱乾燥や減圧乾燥などの乾燥処理を行い、第１溶媒の一部を除去してもよい。
【００４６】
コンデンサ素子１０に第２処理液を含浸し、付与する方法は、特に限定されない。例えば、コンデンサ素子１０を第２処理液中に浸漬する方法、第２処理液をコンデンサ素子１０に滴下する方法、コンデンサ素子１０に第２処理液を塗布する方法などが挙げられる。
【００４７】
第２処理液は、少なくとも第２溶媒を含んでいればよい。第２溶媒は、第２処理液に含まれる全溶媒に対して、３０質量％以上、さらには５０質量％以上、特には７０質量％以上を占めることが好ましい。第２溶媒は、特に限定されず、第１溶媒と同じであっても異なっていてもよい。例えば、第２溶媒として、第１溶媒として例示したのと同じ溶媒を挙げることができる。すなわち、水でもよく、非水溶媒でもよい。なかでも、第２溶媒は、極性溶媒であることが好ましい。極性溶媒としては、プロトン性溶媒であっても、非プロトン性溶媒であってもよい。例えば、第１溶媒がプロトン性溶媒である場合には、第２溶媒として、プロトン性溶媒を使用することが好ましい。第１溶媒と第２溶媒との馴染みが良いためである。また、第２溶媒は、第１溶媒よりも沸点の高い溶媒であることが好ましい。
【００４８】
第２処理液は、複数の第２溶媒を含んでいてもよく、第２溶媒とは異なる溶媒を更に含んでいてもよい。第２溶媒とは異なる溶媒は、例えば、第１溶媒として例示した上記溶媒を同じく例示することができる。これらの溶媒は、１種または２種以上を組み合わせて含まれていてもよい。また、第２処理液は、溶質を含んでいてもよい。溶質としては、例えば、カルボン酸、スルホン酸、リン酸、ホウ酸などの酸やその塩などが挙げられる。
【００４９】
第２処理液は、コンデンサ素子１０に付与された導電性高分子１００質量部に対して、２００〜１０００質量部、コンデンサ素子１０に付与されることが好ましい。導電性高分子の粒子が、誘電体層にまでより到達し易くなるためである。
【００５０】
誘電体層の表面に第１処理液を付与する工程（第２工程）と、第２処理液を付与する工程（第３工程）と、必要に応じて行われる第４工程（後述参照）は、これらを一連の工程として、２回以上繰り返してもよい。この一連の工程を複数回行うことにより、誘電体層に対する導電性高分子の粒子の被覆率を高めることができる。また、工程ごとに繰り返し行ってもよい。例えば、第２工程を複数回行った後、第３工程（さらには第４工程）を行ってもよい。
（iv）溶媒の少なくとも一部を除去する工程（第４工程）
第３工程の後、導電性高分子の粒子の付着性の観点から、電解コンデンサに含まれる第１溶媒および／または第２溶媒の少なくとも一部を除去してもよい。第１溶媒および／または第２溶媒を除去する量は、特に限定されない。特に、第１溶媒が水である場合には、水である第１溶媒は、ほぼ全てが除去されることが好ましい。加熱により第１溶媒を蒸発させる場合、加熱温度は、第１溶媒の沸点より高い温度であってもよく、例えば５０〜３００℃が好ましく、１００〜２００℃が特に好ましい。
【００５１】
以上により、陽極体２１と陰極体２２との間に、誘電体層の表面の少なくとも一部を覆うように付着した導電性高分子層が形成される。このとき、導電性高分子層は、誘電体層の表面だけでなく、陰極体２２の表面および／またはセパレータ２３の表面の少なくとも一部を覆っていてもよい。誘電体層の表面に形成された導電性高分子層は、事実上の陰極材料として機能する。
（v）導電性高分子層が形成されたコンデンサ素子に電解液を含浸させる工程（第５工程）
また、上記工程を経た後、導電性高分子層が形成されたコンデンサ素子に電解液を含浸させてもよい。これにより、誘電体層の修復機能が向上し、ＥＳＲの低減効果をさらに向上させることができる。
【００５２】
電解液は、非水溶媒であってもよく、非水溶媒とこれに溶解させたイオン性物質（溶質、例えば、有機塩）との混合物であってもよい。非水溶媒は、有機溶媒でもよく、イオン性液体でもよい。非水溶媒としては、高沸点溶媒が好ましい。例えば、エチレングリコール、プロピレングリコール、ポリエチレングリコール（ＰＥＧ）などの多価アルコール類、スルホラン（ＳＬ）などの環状スルホン類、γ−ブチロラクトン（γＢＬ）などのラクトン類、Ｎ−メチルアセトアミド、Ｎ，Ｎ−ジメチルホルムアミド、Ｎ−メチル−２−ピロリドンなどのアミド類、酢酸メチルなどのエステル類、１，４−ジオキサンなどのエーテル類、メチルエチルケトンなどのケトン類、ホルムアルデヒドなどを用いることができる。
【００５３】
有機塩とは、アニオンおよびカチオンの少なくとも一方が有機物を含む塩である。有機塩としては、例えば、マレイン酸トリメチルアミン、ボロジサリチル酸トリエチルアミン、フタル酸エチルジメチルアミン、フタル酸モノ１，２，３，４−テトラメチルイミダゾリニウム、フタル酸モノ１，３−ジメチル−２−エチルイミダゾリニウムなどを用いてもよい。
【００５４】
コンデンサ素子に電解液を含浸させる方法は、特に限定されない。例えば、容器に収容された電解液に、コンデンサ素子を浸漬する方法や、電解液をコンデンサ素子に滴下する方法などを用いることができる。含浸は、減圧下、例えば１０ｋＰａ〜１００ｋＰａ、好ましくは４０ｋＰａ〜１００ｋＰａの雰囲気で行ってもよい。
（vi）導電性高分子層が形成されたコンデンサ素子を封止する工程
次に、導電性高分子層が形成されたコンデンサ素子を封止する。具体的には、まず、リード線１４Ａ、１４Ｂが有底ケース１１の開口する上面に位置するように、導電性高分子層が形成されたコンデンサ素子を有底ケース１１に収納する。有底ケース１１の材料としては、アルミニウム、ステンレス鋼、銅、鉄、真鍮などの金属あるいはこれらの合金を用いることができる。
【００５５】
次に、リード線１４Ａ、１４Ｂが貫通するように形成された封止部材１２を、導電性高分子層が形成されたコンデンサ素子の上方に配置し、該コンデンサ素子を有底ケース１１内に封止する。封止部材１２は、絶縁性物質であればよい。絶縁性物質としては弾性体が好ましく、なかでも耐熱性の高いシリコーンゴム、フッ素ゴム、エチレンプロピレンゴム、ハイパロンゴム、ブチルゴム、イソプレンゴムなどが好ましい。
【００５６】
次に、有底ケース１１の開口端近傍に、横絞り加工を施し、開口端を封止部材１２にかしめてカール加工する。最後に、カール部分に座板１３を配置することによって、封止が完了する。その後、定格電圧を印加しながら、エージング処理を行ってもよい。
【００５７】
上記の実施形態では、巻回型の電解コンデンサについて説明したが、本発明の適用範囲は上記に限定されず、他の電解コンデンサ、例えば、陽極体として金属の焼結体を用いるチップ型の電解コンデンサや、金属板を陽極体として用いる積層型の電解コンデンサにも適用することができる。
［実施例］
以下、実施例に基づいて、本発明をより詳細に説明するが、本発明は実施例に限定されるものではない。
《実施例１》
本実施例では、定格電圧３５Ｖ、定格静電容量４７μＦの巻回型の電解コンデンサ（Φ６．３ｍｍ×Ｌ（長さ）５．８ｍｍ）を作製した。以下に、電解コンデンサの具体的な製造方法について説明する。
（陽極体を準備する工程）
厚さ１００μｍのアルミニウム箔にエッチング処理を行い、アルミニウム箔の表面を粗面化した。その後、アルミニウム箔の表面に、化成処理により、誘電体層を形成した。化成処理は、アジピン酸アンモニウム溶液にアルミニウム箔を浸漬し、これに６０Ｖの電圧を印加することにより行った。
（陰極体を準備する工程）
厚さ５０μｍのアルミニウム箔にエッチング処理を行い、アルミニウム箔の表面を粗面化した。
（セパレータを準備する工程）
セパレータとして、木材パルプを原料とするセルロース不織布からなる、厚さ５０μｍ、透気度１０ｓ／１００ｍｌのセルロースセパレータを使用した。
（コンデンサ素子の作製）
陽極体および陰極体に陽極リードタブおよび陰極リードタブを接続し、陽極体と陰極体とを、リードタブを巻き込みながら、セパレータを介して巻回し、コンデンサ素子を得た。コンデンサ素子から突出する各リードタブの端部には、陽極リード線および陰極リード線をそれぞれ接続した。そして、作製されたコンデンサ素子に対して、再度化成処理を行い、陽極体の切断された端部に誘電体層を形成した。次に、コンデンサ素子の外側表面の端部を巻止めテープで固定した。
（第１処理液の含浸）
３，４−エチレンジオキシチオフェンと、ドーパントとしてのポリスチレンスルホン酸とを、イオン交換水（第１溶媒）に溶かした混合溶液を調製した。得られた混合溶液を撹拌しながら、イオン交換水に溶かした硫酸第二鉄と過硫酸ナトリウムとを添加し、重合反応を行った。反応後、得られた反応液を透析して、未反応モノマーおよび過剰な酸化剤を除去し、約５質量％のポリスチレンスルホン酸がドープされたポリエチレンジオキシチオフェンを含む分散液を含む第１処理液を得た。導電性高分子の粒子は、動的光散乱法による粒径測定装置（マルバーン社製、ゼータサイザーナノＺＳ）により測定される体積粒度分布におけるメディアン径が１８１ｎｍであった。
【００５８】
次いで、得られた第１処理液を、前記コンデンサ素子に５分間含浸させた。
（第２処理液の含浸）
第２溶媒としてＰＥＧ、γＢＬおよびＥＧをそれぞれ準備し、ＰＥＧ：γＢＬ：ＥＧ＝５０：２５：２５（質量比）となるように混合し、第２処理液を調製した。得られた第２処理液を、第１処理液が残存するコンデンサ素子に含浸させた。このとき、第１処理液は、付与されたほぼすべての量が残存していた。また、第２処理液は、コンデンサ素子に付与された導電性高分子１００質量部に対して、５００〜７００質量部程度となるように付与した。次いで、第２処理液を含浸させたコンデンサ素子を１５０℃３０分で乾燥して、コンデンサ素子に導電性高分子層を形成した。
（電解液の含浸）
導電性高分子層が形成されたコンデンサ素子に、ＰＥＧ：γＢＬ：ＳＬ：フタル酸アミン塩（溶質）＝２５：２５：２５：２５（質量比）で混合した電解液を含浸させた。
（コンデンサ素子を封止する工程）
電解液を含浸させたコンデンサ素子を、図１に示すような外装ケースに収容し、封止して、電解コンデンサを作製した。
【００５９】
得られた電解コンデンサについて、静電容量、ＥＳＲおよび漏れ電流（ＬＣ）を測定し、ショート率を算出した。結果を表１に示す。なお、ショート率は、３００個の試料のうち、短絡が発生した試料の割合であり、他の特性は、短絡が発生した試料以外の試料の平均値として求めた。
《実施例２》
コンデンサ素子に第１処理液を含浸した後、６０℃の乾燥炉内で１０分間乾燥させたこと以外は、実施例１と同様にして電解コンデンサを作製し、評価した。結果を表１に示す。乾燥処理後の第１溶媒の残存量は、付与された第１溶媒のうちの５１質量％であった。
《実施例３》
第１処理液に含まれる導電性高分子の粒子の体積粒度分布におけるメディアン径を、８０ｎｍにしたこと以外は、実施例１と同様にして電解コンデンサを作製し、評価した。結果を表１に示す。
《実施例４》
第１処理液に含まれる導電性高分子の粒子の体積粒度分布におけるメディアン径を、５３ｎｍにしたこと以外は、実施例１と同様にして電解コンデンサを作製し、評価した。結果を表１に示す。
《比較例１》
セパレータとして、ポリエステル不織布からなる、厚さ５０μｍ、透気度０．９ｓ／１００ｍｌの合成繊維セパレータを使用したこと以外は、実施例１と同様にして電解コンデンサを作製し、評価した。結果を表１に示す。
《比較例２》
コンデンサ素子に第２処理液を含浸しなかったこと以外は、実施例１と同様にして電解コンデンサを作製し、評価した。結果を表１に示す。
【００６０】
【表１】
0006589142.tif 000002
【００６１】
実施例１〜４では、漏れ電流（ＬＣ）およびショート率が非常に小さかった。これは、導電性高分子の粒子が、誘電体層の表面にまで到達し、誘電体層の表面で導電性高分子層が形成されたためであると考えられる。特に、体積粒度分布におけるメディアン径が８０ｎｍ以上の導電性高分子の粒子を使用した実施例１〜３では、漏れ電流（ＬＣ）およびショート率が小さかった。
【００６２】
比較例１では、十分な静電容量は得られたものの、透気度の非常に高い（目の粗い）セパレータを用いているため、漏れ電流（ＬＣ）およびショート率が大きかった。比較例１は、セパレータの素材として合成繊維を用いている。この点から、本実施形態は、セルロースを含むセパレータを用いた場合に、特に効果を発揮することがいえる。比較例２では、静電容量が小さく、ＥＳＲ、ＬＣおよびショート率が大きかった。これは、導電性高分子の粒子が、誘電体層の表面にまで到達することができなかったためであると考えられる。
《実施例５》
セパレータとして、レーヨンを原料とするセルロース不織布からなる、厚さ５０μｍ、透気度１３０ｓ／１００ｍｌのセルロースセパレータを使用したこと以外は、実施例１と同様にして電解コンデンサを作製し、評価した。結果を表２に示す。
《実施例６》
セパレータとして、クラフトパルプを原料とするセルロース不織布からなる、厚さ５０μｍ、透気度２１．１ｓ／１００ｍｌのセルロースセパレータを使用したこと以外は、実施例１と同様にして電解コンデンサを作製し、評価した。結果を表２に示す。
《実施例７》
セパレータとして、ヘンプを原料とするセルロース不織布からなる、厚さ５０μｍ、透気度６．２ｓ／１００ｍｌのセルロースセパレータを使用したこと以外は、実施例１と同様にして電解コンデンサを作製し、評価した。結果を表２に示す。
《実施例８》
セパレータとして、マニラ麻およびエスパルトを原料とするセルロース不織布からなる、厚さ５０μｍ、透気度１．６ｓ／１００ｍｌのセルロースセパレータを使用したこと以外は、実施例１と同様にして電解コンデンサを作製し、評価した。結果を表２に示す。
《実施例９》
セパレータとして、木材パルプを原料とするセルロース繊維とポリエステル繊維とを、質量比でセルロース繊維／ポリエステル繊維＝７０／３０となるように混抄して得られる不織布の混抄セパレータ（厚さ５０μｍ、透気度５．０ｓ／１００ｍｌ）を使用したこと以外は、実施例１と同様にして電解コンデンサを作製し、評価した。結果を表２に示す。
【００６３】
【表２】
0006589142.tif 000003
【００６４】
表２からわかるように、透気度の低い（目が細かく密度の高い）セルロースセパレータを用いた場合であっても、実施例５〜９の電解コンデンサは大きな静電容量を示し、ＥＳＲ、ＬＣおよびショート率が小さかった。すなわち、この場合にも、導電性高分子の粒子は、誘電体層の表面にまで到達できたことがわかる。
【産業上の利用可能性】
【００６５】
本発明は、陰極材料として導電性高分子層を具備する電解コンデンサに利用することができる。
【符号の説明】
【００６６】
１０：コンデンサ素子、１１：有底ケース、１２：封止部材、１３：座板、１４Ａ，１４Ｂ：リード線、１５Ａ，１５Ｂ：リードタブ、２１：陽極体、２２：陰極体、２３：セパレータ、２４：巻止めテープ
【図１】
0006589142.tif 000004
【図２】
0006589142.tif 000005